(57)【要約】      （修正有）【課題】品質を損なうことなく、特に軽量であり、且つ、各層の層間はく離を防止し、柔軟性を保った、スポーツシューズのアッパー用の複合材を提供する。【解決手段】内側ポリウレタン層１０と、外側ポリウレタン層３０と、テキスタイル製補強層２０とを備える。テキスタイル製補強層２０は、内側ポリウレタン層１０と外側ポリウレタン層３０との間に配置される。内側ポリウレタン層１０及び外側ポリウレタン層３０は、熱硬化性ポリウレタンを含む。テキスタイル製補強層２０は、孔部を備え、内側ポリウレタン層１０と外側ポリウレタン層３０とは、テキスタイル製補強層の孔部を通じて互いに接続される。【選択図】図１
2013172963.tif 000002
【特許請求の範囲】
【請求項１】
靴のアッパー用、特にサッカーシューズ用のアッパー用の材料（１）であって、
（ａ）内側ポリウレタン層（１０）と、
（ｂ）外側ポリウレタン層（３０）と、
（ｄ）前記内側ポリウレタン層（１０）と前記外側ポリウレタン層（３０）との間に配置されたテキスタイル製補強層（２０、３５、３７）と
を備え、
（ｃ）前記内側ポリウレタン層（１０）及び前記外側ポリウレタン層（３０）が、熱硬化性ポリウレタンを含み、
（ｅ）前記テキスタイル製補強層（２０、３５、３７）が、孔部（３６、３８、４１）を備え、前記内側ポリウレタン層（１０）と前記外側ポリウレタン層（３０）とが、前記テキスタイル製補強層（２０、３５、３７）の孔部（３６、３８、４１）を通じて互いに接続される、靴のアッパー用の材料（１）。
【請求項２】
前記内側ポリウレタン層（１０）及び前記外側ポリウレタン層（３０）が、ポリエステル及びポリエーテルの混合物を含む、請求項１に記載の靴のアッパー用の材料（１）。
【請求項３】
前記内側ポリウレタン層（１０）及び前記外側ポリウレタン層（３０）が、脂肪族イソシアネートを含む、請求項１又は２に記載の靴のアッパー用の材料（１）。
【請求項４】
前記テキスタイル製補強層（２０、３５、３７）が、非熱可塑性材料を含む、請求項１〜３のいずれかに記載の靴のアッパー用の材料（１）。
【請求項５】
前記孔部（３６、３８、４１）のそれぞれの面積が、０．２５ｍｍ２〜９ｍｍ２の範囲内である、請求項１〜４のいずれかに記載の靴のアッパー用の材料（１）。
【請求項６】
前記内側ポリウレタン層（１０）及び／又は前記外側ポリウレタン層（３０）が、ポリウレタンフィルムを備える、請求項１〜５のいずれかに記載の靴のアッパー用の材料（１）。
【請求項７】
前記内側ポリウレタン層（１０）が、ポリウレタン副層（１１〜１４）を少なくとも二層備える、請求項１〜６のいずれかに記載の靴のアッパー用の材料（１）。
【請求項８】
前記外側ポリウレタン層（３０）が、ポリウレタン副層（３１〜３４）を少なくとも二層備える、請求項１〜７のいずれかに記載の靴のアッパー用の材料（１）。
【請求項９】
前記ポリウレタン副層（１１〜１４、３１〜３４）のうちの少なくとも二層が異なる特性を有する、請求項７又は８に記載の靴のアッパー用の材料（１）。
【請求項１０】
前記内側ポリウレタン層（１０）及び前記外側ポリウレタン層（３０）が、それぞれ、融点が異なる第１ポリウレタン副層（１４；３１）及び第２ポリウレタン副層（１３；３２）を備える、請求項１〜９のいずれかに記載の靴のアッパー用の材料（１）。
【請求項１１】
前記第１ポリウレタン副層（１４；３１）の方が、前記第２ポリウレタン副層（１３；３２）よりも、融点が低く、前記テキスタイル製補強層（２０、３５、３７）の近くに配置される、請求項１〜１０のいずれかに記載の靴のアッパー用の材料（１）。
【請求項１２】
前記第１ポリウレタン副層（１４、３１）の融点が、１００℃〜１５０℃の間にある、請求項１０又は１１に記載の靴のアッパー用の材料（１）。
【請求項１３】
前記第１ポリウレタン副層（１４、３１）が、前記テキスタイル製補強層（２０、３５、３７）上に直接配置される、請求項１０〜１２のいずれかに記載の靴のアッパー用の材料（１）。
【請求項１４】
前記第１ポリウレタン副層（１４、３１）の厚さが、約０．０２ｍｍである、請求項１０〜１３のいずれかに記載の靴のアッパー用の材料（１）。
【請求項１５】
前記第２ポリウレタン副層（１３、３２）の融点が、１５０℃〜２００℃の間にある、請求項１０〜１４のいずれかに記載の靴のアッパー用の材料（１）。
【請求項１６】
前記内側ポリウレタン層（１０）及び／又は前記外側ポリウレタン層（３０）の厚さが、約０．０８ｍｍである、請求項１〜１５のいずれかに記載の靴のアッパー用の材料（１）。
【請求項１７】
前記内側ポリウレタン層（１０）及び／又は前記外側ポリウレタン層（３０）が、それぞれ、四層のポリウレタン副層（１１〜１４；３１〜３４）を備える、請求項１〜１６のいずれかに記載の靴のアッパー用の材料（１）。
【請求項１８】
前記外側ポリウレタン層（３０）が、透明である、請求項１〜１７のいずれかに記載の靴のアッパー用の材料（１）。
【請求項１９】
請求項１〜１８のいずれかに記載の材料（１）を備える、靴のアッパー。
【請求項２０】
請求項１〜１８のいずれかに記載の材料（１）を少なくとも二つ備える、靴のアッパー。
【請求項２１】
前記少なくとも二つの材料（１）が、靴のアッパーにおける異なる領域に配置されている、請求項２０に記載の靴のアッパー。
【請求項２２】
前記少なくとも二つの材料（１）が、前記テキスタイル製補強層（２０、３５、３７）、前記内側ポリウレタン層（１０）及び／又は前記外側ポリウレタン層（３０）に関して、異なる設計を有する、請求項２０又は２１に記載の靴のアッパー。
【請求項２３】
請求項１９〜２２のいずれかに記載のアッパーを備える靴（２）。
【請求項２４】
靴のアッパー用の材料（１）の製造方法であって、
（ａ）内側ポリウレタン層（１０）と外側ポリウレタン層（３０）との間に、テキスタイル製補強層（２０、３５、３７）を配置する工程と、
（ｂ）前記テキスタイル製補強層（２０、３５、３７）と、前記内側ポリウレタン層（１０）と、前記外側ポリウレタン層（３０）とを加熱下で押圧する工程と
を備える製造方法。
【請求項２５】
前記テキスタイル製補強層（２０、３５、３７）が、孔部（３６、３８、４１）を備え、前記内側ポリウレタン層（１０）と前記外側ポリウレタン層（３０）とが前記孔部（３６、３８、４１）を通じて互いに溶融接着（melt together）する、請求項２４に記載の製造方法。
【請求項２６】
（ｃ）一以上の副層（１１〜１４；３１〜３４）を基材上に設けることにより、前記内側ポリウレタン層（１０）及び／又は前記外側ポリウレタン層（３０）を作製する工程
を更に備える、請求項２４又は２５に記載の製造方法。
【請求項２７】
靴のアッパー用の材料（１）の製造方法であって、
（ａ）液状の第１ポリウレタン層（１０）を剥離層上に注ぐ工程と、
（ｂ）孔部（３６、３８、４１）を有するテキスタイル製補強層（２０、３５、３７）を前記第１ポリウレタン層（１０）上に設ける工程と、
（ｃ）前記液状の第２ポリウレタン層（３０）を前記テキスタイル製補強層（２０、３５、３７）上に注ぎ前記第１ポリウレタン層（１０）と液状の第２ポリウレタン層（３０）とが前記テキスタイル製補強層（２０、３５、３７）の前記孔部（３６、３８、４１）を通じて接着する工程と
を備える製造方法。
【請求項２８】
前記第１ポリウレタン層（１０）及び／又は前記第２ポリウレタン層（３０）が、順次注ぎ重ねられる複数のポリウレタン副層を備える、請求項２７に記載の製造方法。
【請求項２９】
前記工程（ａ）及び／又は前記工程（ｃ）の後に、熱を加える、請求項２７又は２８に記載の製造方法。
【請求項３０】
（ｄ）前記工程（ｃ）の後に、前記第１ポリウレタン層（１０）と、前記テキスタイル製補強層（２０、３５、３７）と、前記第２ポリウレタン層（３０）とを押圧する工程
を更に備える、請求項２７〜２９のいずれかに記載の製造方法。
【請求項３１】
前記方法が、連続的プロセスであり、前記剥離層及び前記テキスタイル製補強層（２０、３５、３７）が、それぞれのロールから供給される、請求項２７〜３０のいずれかに記載の製造方法。
【発明の詳細な説明】
【技術分野】
【０００１】
本発明は、靴のアッパー用、特にサッカーシューズ用のアッパー用の材料であって、特に軽量な材料に関する。
【背景技術】
【０００２】
運動選手は長い距離を走る。それに要するエネルギーを低減するために、体重・重量―特にスポーツシューズの重量―の低減が望まれる。軽量化することで、例えば加速の際に必要な力は少なくて済み、よって、競技者やランナーの筋肉に対する過度の負担が軽減される。
【０００３】
靴の重量を決定する重要な要素は、靴のアッパーの材料である。アッパーは、ソール（靴底）と共に、スポーツシューズの重量を決定する。確かに、原則として、使用する材料の量を単純に減らすことで―例えば材料の厚みを減らすことで―靴のアッパーの重量を減らすこともできるであろう。しかし、他方で、靴のアッパーは、例えば耐摩耗性、柔軟性、積層性や安定性に関して高い品質基準を満たす必要がある。これらの異なる要求を満たすのに、多層材や複合材が特に適している。
【０００４】
従来技術として、多層材を備えた種々の靴アッパーが知られている。例えば、テキスタイル製材料とプラスチック層との組み合わせが知られている。例えば、特許文献１には、ナイロン製布地等のテキスタイル製材料を備えた靴アッパーが記載されている。当該テキスタイル製材料の外側及び／又は内側を、例えば、熱接着剤で当該テキスタイル製材料上に接着される、熱可塑性ポリウレタン（thermoplastic polyurethane。以下、「ＴＰＵ」と称す）製の透明な層等の適切なコーティングによって、付加的に強化することもできる。
【０００５】
特許文献２には、ベース層と、好ましくは熱可塑性高分子材料、例えばＴＰＵが使用されるカバー層との間に繊維を配置した靴アッパー用材料が記載されている。靴アッパー用複合材として同様の材料が、特許文献３〜５に記載されている。また、特許文献６には、第１層と第２層との間に中間層が配置された材料が記載されている。当該中間層は、テキスタイル製の布地であり、第１及び第２層は、好ましくは発泡材、例えばＥＶＡフォームからなる。
【０００６】
特許文献７には、外皮層と、基材層と、両者の間に配置された布地層とを備えた靴アッパー用複合材が記載されている。基材層は、第１材料層（例えば革）と第２材料層（例えばＴＰＵ）とを含む積層体を備えてもよい。外皮層は、ＴＰＵからなってもよいし、例えばＴＰＵ又は熱硬化性ポリウレタン（thermoset polyurethane。以下、「ＰＵＲ」と称す）製の外層と、ＴＰＵ製の内層とからなる多層材からなってもよい。
【０００７】
しかし、ＴＰＵの使用は種々のデメリットを伴う。例えば、ＴＰＵは、光に晒されると変色（黄変）する。これにより、材料の品質が損なわれる。また、ＴＰＵは、加水分解を受けやすく、これにより、材料の各層の層間剥離が生じる可能性がある。さらに、ＴＰＵを他の材料と良好に接着するには、通常、付加的な接着層が必要となるが、これは多くの場合、重量増、材料の層間剥離や、材料の品質低下を生じる結果となる。一般的に、ＴＰＵの機械的材料特性は良くない。例えば、ＴＰＵは、接着層を必要とするため、堅くて柔軟性に乏しい。
【０００８】
しかし、接着層を省くことによっても問題が生じる。例えば、接着層無しでＴＰＵとＰＵＲとを接着しても、異なる材料が使われているため、十分な接着が得られない。
【先行技術文献】
【特許文献】
【０００９】
【特許文献１】独国特許出願公開第10 2009 028 627号明細書
【特許文献２】米国特許出願公開第2010/0037483号明細書
【特許文献３】米国特許第3,397,418号明細書
【特許文献４】米国特許第6,558,784号明細書
【特許文献５】米国特許第7,941,942号明細書
【特許文献６】米国特許出願公開第2007/0199210号明細書
【特許文献７】米国特許出願公開第2011/0088282号明細書
【発明の概要】
【発明が解決しようとする課題】
【００１０】
したがって、本発明の目的は、品質を損なうことなく、特に軽量であり、且つ、上記問題点を解消する、スポーツシューズのアッパー用の複合材を提供することにある。
【課題を解決するための手段】
【００１１】
上記課題は、請求項１に記載した靴のアッパー用、特にサッカーシューズ用のアッパー用の材料によって解決される。本材料は、内側ポリウレタン層と、外側ポリウレタン層と、テキスタイル製補強層とを備える。テキスタイル製補強層は、内側ポリウレタン層と外側ポリウレタン層との間に配置される。内側ポリウレタン層及び外側ポリウレタン層は、熱硬化性ポリウレタンを含む。テキスタイル製補強層は、孔部を備え、内側ポリウレタン層と外側ポリウレタン層とは、これらの孔部を通じて互いに接続される。
【００１２】
テキスタイル製補強層の両側にポリウレタン層を使用することで、本材料を加熱下で押圧した際に二つのポリウレタン層の間で特に良好な接着が実現されるという有利な点が得られる。これに対して、熱可塑性ポリウレタン（ＴＰＵ）を用いた場合には、当該ＴＰＵを別のＴＰＵ層又は他の材料と確実に接着するために、付加的な熱接着剤層を使用する必要がある。この熱接着剤層を省くことで、軽量化が図られ、本発明に係る材料の製造方法が簡素化される。原則として、ポリウレタン層を二層使用することは有利である。なぜなら、これらのポリウレタン層は、融点及び材料特性が同じであるため、これら両層の間の方が、ポリウレタン層とＴＰＵとの間の接着と比べて、より良好な接着が実現されるからである。
【００１３】
上記内側ポリウレタン層と上記外側ポリウレタン層とは、例えば押圧プロセスにおいて圧力及び熱を受けた際に、補強層の孔部を通じて、互いに特に良好に接続することができ、その結果、間に配置されたテキスタイル製補強層を、確実に取り囲むことができる。これにより、ポリウレタン層の弾性特性と、テキスタイル製補強層の耐久性及び引張り強さとを兼ね備えた靴アッパー用材料が得られる。
【００１４】
熱硬化性ポリウレタンを使用することにより、内側ポリウレタン層及び外側ポリウレタン層は弾性となり、したがって、靴アッパー用の材料として特に好適となる。これに対して、ＴＰＵを使用すると、黄変が起こり、加水分解が生じる結果となる（すなわち、水の中で化学結合が分解してしまう）。また、ＴＰＵとは異なり、弾性を低下させる付加的な接着層は不要である。
【００１５】
内側ポリウレタン層及び外側ポリウレタン層は、好ましくは、ポリエステル及びポリエーテルの混合物を含む。ポリエステルの割合が高ければ、機械的特性が向上することとなる。例えば、引張り強さや硬度が高められる。一方、ポリエーテルの割合が高ければ、（ポリエーテル中の脂肪族化合物に起因して）化学的特性、例えば加水分解耐性や紫外線に対する安定性等が向上することとなる。
【００１６】
好ましい実施形態においては、上記熱硬化性ポリウレタンは、脂肪族イソシアネートを含む。このような材料を使用することで、ＴＰＵとは異なり、材料が黄変しないという有利な点が得られる。
【００１７】
テキスタイル製補強層は、好ましくは、非熱可塑性材料を含む。このような材料は、熱や圧力を受けても溶けないため、本材料のデザイン性及び外観にとって有利な点がある。補強層のテキスタイル構造は、押圧中であっても維持されるべきである。このことは、本材料の手触りの点でも有利に働く。この点、テキスタイル製補強層の構造の違いにより、デザインや表面構造の違いがもたらされる。
【００１８】
上記テキスタイル製補強層の孔部のそれぞれの面積は、好ましくは、０．２５ｍｍ２〜９ｍｍ２の範囲内にある。孔部の好ましい直径は、０．１〜０．２ｍｍの範囲内である。上記の寸法とすることが、一方では内層と外層との間で良好な接着を実現しつつ、他方ではテキスタイル製補強層において十分な耐久性を実現するのに特に有利であることが実証されている。
【００１９】
好ましい実施形態においては、内側ポリウレタン層は、ポリウレタン副層を少なくとも二層備える。各ポリウレタン副層は、それぞれ、異なる特性を有する。例えば、各層は、厚み、材料特性（例えば融点等）又は色が異なり得る。二層、数層又は全ての副層の特性が異なっていてもよい。
【００２０】
好ましい実施形態においては、外側ポリウレタン層も、ポリウレタン副層を少なくとも二層備える。各ポリウレタン副層は、それぞれ、異なる特性を有する。例えば、各層は、厚み、材料特性（例えば融点等）又は色が異なり得る。二層、数層又は全ての副層の特性が異なっていてもよい。
【００２１】
第１ポリウレタン副層の方が、第２ポリウレタン副層よりも、融点が低く、テキスタイル製補強層の近くに配置されることが特に好ましい。このような構成は、内側ポリウレタン副層と外側ポリウレタン副層とがテキスタイル製補強層の穴を通じて溶融接着する助けとなる。なぜなら、内側及び外側ポリウレタン層それぞれの第１ポリウレタン副層が、より速く溶融し、よって、より簡単且つ速やかに互いに接続する一方で、それぞれの第２ポリウレタン副層は溶融しないからである。したがって、本材料の外観は変化しない。
【００２２】
他の態様によれば、本発明は、上述した材料を備えた靴アッパーと、そのような靴アッパーを備えた靴を含む。
【００２３】
本発明の更に他の態様は、靴のアッパー用の上記材料の製造方法であって、内側ポリウレタン層と外側ポリウレタン層との間のテキスタイル製補強層を加熱下で押圧する製造方法を含む。上記は、例えばプレス機を用いて行い得る。
【００２４】
本製造方法は、好ましくは、（ａ）液状の第１ポリウレタン層を剥離層（例えば剥離紙）の上に注ぐ工程と、（ｂ）孔部を有するテキスタイル製補強層を第１ポリウレタン層上に設ける工程と、（ｃ）液状の第２ポリウレタン層をテキスタイル製補強層上に注ぎ第１ポリウレタン層と液状の第２ポリウレタン層とがテキスタイル製補強層の孔部を通じて互いに溶融接着する工程とを備える。
【００２５】
上記方法により、本材料を簡単且つ素早く製造することができる。ポリウレタン層は、テキスタイル製補強層上に塗布する際に液状なので、テキスタイル製補強層と接着し、テキスタイル製補強層の孔部を通過して、当該テキスタイル製補強層の反対側にあるポリウレタン層と接着する。したがって、両ポリウレタン層の間の接着も、ポリウレタン層とテキスタイル製補強層との間の接着も、非常に強固となる。
【００２６】
上記第１ポリウレタン層が上記内側ポリウレタン層に相当し、上記第２ポリウレタン層が上記外側ポリウレタン層に相当してもよいし、その逆であってもよい。
【００２７】
第１層及び／又は第２層は、好ましくは、順次注ぎ重ねられる複数のポリウレタン副層を備える。これにより、例えば、それぞれの内側の副層については接着能力の高いポリウレタンを用いる一方で、それぞれの外側の副層については耐摩耗性の高いポリウレタンを用いることができる。
【００２８】
好ましくは、各副層は、第１ポリウレタン層が第２ポリウレタン層に対して逆の順序で副層を備えるように、注ぎ重ねられる。結果として、どちらの向きでも使用できる―すなわち、第１ポリウレタン層を外側ポリウレタン層とし、第２ポリウレタン層を内側ポリウレタン層として使用してもよいし、その逆にしてもよい―対称な層アセンブリが得られる。
【００２９】
好ましくは、第１及び／又は第２ポリウレタン層を注いだ後に、熱が加えられる。テキスタイル製補強層の孔部を通じて互いに接触している液状の層は、加熱により乾燥する際に互いに接着する。さらに、この工程によって、各ポリウレタン層は、テキスタイル製補強層に接着する。
【００３０】
上記製造方法は、好ましくは、（ｄ）第２ポリウレタン層を注ぐ工程の後に、第１ポリウレタン層と、テキスタイル製補強層と、第２ポリウレタン層とを押圧する工程を備える。仕上げの押圧工程により、両ポリウレタン層の間の接着も、ポリウレタン層とテキスタイル製補強層との間の接着も、更に強化される。
【００３１】
上記製造方法は、好ましくは、連続的プロセスであり、剥離層及びテキスタイル製補強層が、それぞれのロールから供給される。これにより、本複合材料を非常に効率的且つ高速で製造することができる。
上記剥離層は、好ましくは、安価な紙である。
【００３２】
その他の有利な実施形態は、他の従属請求項に記載の通りである。
以下、本発明の幾つかの態様につき、添付の図面を参照してより詳細に説明する。
【図面の簡単な説明】
【００３３】
【図１】本発明に係る靴アッパー用材料の一実施形態を示す概略断面図である。
【図２】本発明に係る靴アッパー用材料の第２実施形態を示す概略断面図である。
【図３】テキスタイル製補強層用の材料の例である。
【図４】本発明に係る靴アッパー用材料の一実施形態を示す概略図である。
【図５】本発明に係る材料の製造工程を示す図である。
【図６】本発明に係る材料を備えたサッカーシューズである。
【図７】本発明において使用されるポリウレタン層の製造方法である。
【図８】本発明に係る靴アッパー用材料の製造方法である。
【発明を実施するための形態】
【００３４】
以下、靴のアッパー用の材料に関し、本発明の実施形態や変更例を記載する。本材料は、スポーツシューズ、特にサッカーシューズに使用するのが好ましい。しかし、例えばバスケットボールシューズ等の、以下に説明するような良好な機械的特性と軽量性の両方を必要とするその他の靴に使用することもできる。
【００３５】
図１は、靴のアッパー用の材料１の実施形態の第１例を示す。図１は、特に、本材料１の概略断面図を示す。本図は、寸法・形状（proportions）を表すものではなく、それらについては、以下、より詳細に説明する。図１から分かるように、材料１は、内側ポリウレタン層１０と、テキスタイル製補強層２０と、外側ポリウレタン層３０とを備える。テキスタイル製補強層２０は、内側ポリウレタン層１０と外側ポリウレタン層３０との間に配置される。両ポリウレタン層１０、３０は、ポリウレタンフィルム１０、３０であってもよい。しかし、両ポリウレタン層１０、３０はキャスティング（cast）してもよい。以下では、ポリウレタンフィルム１０、３０について論じる。これらを単に「ＰＵＲフィルム１０、３０」と呼称する。
【００３６】
「内側ＰＵＲフィルム１０」との用語は、当該フィルムが、材料１を用いる靴アッパーの内側に配置されることを意味する。「外側ＰＵＲフィルム３０」との用語は、当該フィルムが、材料１を用いる靴アッパーの外側に配置されることを意味する。
【００３７】
内側ＰＵＲフィルム１０、テキスタイル製補強層２０及び外側ＰＵＲフィルム３０は、熱及び圧力の下で固定（grout）される。その際、内側ＰＵＲフィルム１０と外側ＰＵＲフィルム３０とは、確実な接続結果が得られるように、テキスタイル製補強層２０の孔部を通じて互いに溶融接着する。同時に、内側ＰＵＲフィルム１０及び外側ＰＵＲフィルム３０は、テキスタイル製補強層２０の糸を囲い込み、それによって、テキスタイル製補強層２０と、ＰＵＲフィルム１０、３０との間が接続される。これについては後述する。
【００３８】
内側ＰＵＲフィルム１０及び外側ＰＵＲフィルム３０は、ポリエステル及びポリエーテルの混合物を含む。この点に関しては、ポリエステルの割合が高ければ、機械的特性が向上することとなり、例えば、引張り強さや硬度が高められる。一方、ポリエーテルの割合が高ければ、ポリエーテル中の脂肪族化合物に起因して、化学的特性、例えば紫外線に対する安定性や加水分解耐性等が向上することとなる。
【００３９】
高い費用効果と、十分な品質―特に紫外線に対する安定性や加水分解耐性―を同時に保証するために、ポリエステル対ポリエーテルの混合比は、好ましくは、６５％対３５％とする。
【００４０】
ポリエステル及びポリエーテルを混合したため、ここで用いるＰＵＲフィルムには、特にＴＰＵと比べて、幾つかの有利な点が与えられる。ＰＵＲフィルムの有利な点の一つは、ＴＰＵと比べて、弾性が高いことである。また、ＰＵＲフィルムは、ＴＰＵよりも加水分解耐性が高い。
【００４１】
ポリエーテル及びポリエステルの他に、ＰＵＲフィルムは、ポリイソシアネートを含む。この点に関しては、脂肪族ポリイソシアネートを用いるのが好ましい。これにより、ＰＵＲフィルムが黄変せず（紫外線に対して安定であり）且つ加水分解耐性を有するという有利な点が得られる。これはＴＰＵ使用に対する更なる有利な点である。
【００４２】
一実施形態においては、材料１は、内側ＰＵＲフィルム１０と、テキスタイル製補強層２０と、外側ＰＵＲフィルム３０とからなる。
【００４３】
テキスタイル製補強層２０の両側にＰＵＲフィルムを使用することで、本材料を加熱・加圧下で押圧した際に二つのフィルム１０、３０の間で特に良好な接着が実現されるという有利な点が得られる。これに対して、ＴＰＵを用いた場合には、当該ＴＰＵを別のＴＰＵ層又は他の材料と確実に接着するために、付加的な熱接着剤層を使用する必要がある。この熱接着剤層を省くことで、軽量化が図られ、本発明に係る材料の製造方法が簡素化される。原則として、ＰＵＲフィルムを二枚使用することは有利である。なぜなら、これらのＰＵＲフィルムは、融点と材料特性が同じであるため、これらＰＵＲフィルム１０、３０の間の方が、ＰＵＲフィルムとＴＰＵとの間の接着と比べて、より良好な接着が実現されるからである。
【００４４】
ＰＵＲフィルム１０、３０間の接着は、十分なメッシュ密度を備えた対応するテキスタイル製補強層２０と組み合わせることで、靴用アッパー―特にサッカーシューズ―に必要とされる物理的要件を満たすだけの強度を有する。この点、力学的特性及び材料の重量に悪影響を及ぼす熱接着剤フィルムを使用しなくて済む。テキスタイル製補強層２０の選択は、極めて重要である。なぜなら、十分な接着を保証するために、ＰＵＲフィルム１０、３０の特性に特化して調整する必要があるためである。テキスタイル製補強層２０は、これらの要求に特化して開発する必要がある。ＰＵＲフィルム１０、３０とテキスタイル製補強層２０との間の接着の質は、基材の微細構造―具体的には、使用する糸（例えば毛羽糸（napped thread））の特性や織合せ・編合わせ技術の種類―によって決まる。材料１に良好な透明性を与え且つ接着を十分なものにするためには、孔部を十分大きくするか、小さい孔部を多数設ける必要がある。
【００４５】
テキスタイル製補強層２０単独の引張り強さ及び引裂き強さは、少なくとも３０Ｎである。フィルム単独の引張り強さは、６Ｎである。ＰＵＲフィルム１０、３０とテキスタイル製補強層２０との組み合わせの引張り強さは、少なくとも１００Ｎである。
【００４６】
ＰＵＲフィルム１０、３０に用いるポリウレタンは、製造の際に加熱によりＰＵＲフィルムにその構造性能を与える硬化剤を付加的に含む熱硬化性ポリウレタンであることが好ましい。これに対して、ＴＰＵは、再加熱することにより、成形し直すことができる。
【００４７】
テキスタイル製補強層２０は、多数の孔部を備える。これらの孔部を通じて、内側ＰＵＲフィルム１０と外側ＰＵＲフィルム３０とは溶融接着することができる。すなわち、孔部は、テキスタイル製補強層２０の厚み全体を貫通するものである。
【００４８】
テキスタイル製補強層の材料は、内側ＰＵＲフィルム１０及び外側ＰＵＲフィルム３０だけが溶融接着するように、非熱可塑性材料であってもよい。あるいは、テキスタイル製補強層２０の材料は、当該材料がＰＵＲフィルムに溶け込むように、熱可塑性材料（例えばポリアミド／ナイロン）であってもよい。材料１の外観やデザイン性の観点からは、非熱可塑性材料が好ましい。フィルムの溶融接着により、異なった色彩効果が生じる場合がある。ＰＵＲフィルム１０、３０には印刷が施されていてもよい。
【００４９】
テキスタイル製補強層２０の厚みによっては、テキスタイル製補強層の構造を、ＰＵＲフィルムを介して感じ取れるようにすることもできるし、また、透明なＰＵＲフィルムを使用すれば、テキスタイル製補強層の構造を見えるようにすることもできる。これにより、種々の特性―例えば摩擦係数―を有する種々の表面構造を製造することができる。さらに、テキスタイル製補強層２０に種々の材料を使用し、ＰＵＲフィルム１０、３０に種々の色を使用することにより、各種の視覚効果を実現することができる。
【００５０】
図２は、内側ＰＵＲフィルム１０が四層のフィルム層１１〜１４を備え、外側ＰＵＲフィルム３０が四層のフィルム層３１〜３４を備える靴アッパー用材料１の好適な実施形態を示す。これら各層の厚さは、好ましくは約０．０２ｍｍである。よって、内側ＰＵＲフィルム１０及び外側ＰＵＲフィルム３０の厚さは、それぞれ、約０．０８ｍｍである。他の実施形態では、これらの寸法は異なり得る。特に、各フィルム層１１〜１４、３１〜３４は、厚さが異なっていてもよい。
これらフィルム層は、「副層」とも呼称する。
【００５１】
複数のフィルム層を使用する有利な点は色々あるが、その一つは、一定したフィルム厚さが得られる点である。したがって、それぞれの厚さが０．２ｍｍのフィルム層を四層使用することで、０．８ｍｍの一定した厚さの層が得られる。
【００５２】
別の実施形態においては、フィルム層の厚さは、０．１０〜０．１６ｍｍである（図４参照）。
【００５３】
共にテキスタイル製補強層２０に面している内側ＰＵＲフィルム１０のフィルム層１４と外側ＰＵＲフィルム３０のフィルム層３１とは、外側の層１１、１２、１３及び３２、３３、３４と比べて、融点が低くてもよい。これにより、材料１を押圧する際に、溶融接着のために必要であった別個の接着層を要することなく、且つ、外側のＰＵＲフィルム層が溶融して表面上の外観に変化をもたらすことなく、内側ＰＵＲフィルム１０と外側ＰＵＲフィルム３０とを加熱下で互いに溶融接着することができる。内側のフィルム層の方が速く溶融するので、外側のフィルム層に変化をもたらすことなく、溶融が促進される。フィルム層１４、３１の融点は、例えば、１００〜１５０℃、好ましくは約１３０℃であってもよい。外側のフィルム層１１、１２、１３及び３２、３３、３４の融点は、１５０〜２００℃、好ましくは約１６０℃であってもよい。
【００５４】
別の実施形態においては、上記フィルム層１４、３１にそれぞれ隣接するフィルム層１３、３２も、外側のフィルム層１１、１２及び３３、３４と比べて、融点が低くてもよい。
【００５５】
他の実施形態では、層の数や各層の厚さが異なっていてもよい。また、特に、内側ＰＵＲフィルム１０の層数や特性が、外側ＰＵＲフィルム３０のそれらと異なっていてもよい。したがって、内側ＰＵＲフィルム１０及び外側ＰＵＲフィルム３０を、それぞれ、靴アッパーの内面及び外面としての機能に合せて調整してもよい。例えば、外側ＰＵＲフィルム３０（又は最も外側のフィルム層だけ）を、サッカーシューズでは重要となり得る高い耐摩耗性のために設計してもよい。
【００５６】
原則として、内側ＰＵＲフィルム１０及び外側ＰＵＲフィルム３０のポリウレタン副層は、それぞれ、特性が異なってもよい。各副層は、例えば、厚さ（上記の通り）、材料特性（例えば融点等）又は色が異なっていてもよい。二層、数層又は全ての副層の特性が異なっていてもよい。
【００５７】
本発明の他の態様は、上述した材料を備えた靴アッパーと、そのような靴アッパーを備えた靴に関する。
【００５８】
上記の通り、テキスタイル製補強層２０に異なる材料を使用することにより、異なる表面構造を形成することができる。なぜなら、外側ＰＵＲフィルム３０の表面は、その下に配置されたテキスタイル製補強層２０の表面に適合し、それにより、質感のある（textured）表面が得られるからである。したがって、異なる複数のテキスタイル製補強層により、靴アッパーにおいて異なる機能を果たす、表面の質感が異なる複数の領域を作り出すことができる。例えば、サッカーシューズであれば、ボールとの接触の際に摩擦力や付着力が異なる複数の領域を備えてもよい。したがって、例えば、ドリブル時によく使うサッカーシューズの領域には、対応する表面構造を選択することで、その表面の摩擦力を大きくすることもでき、それにより、良好なボールコントロールが保証される。
【００５９】
図３は、テキスタイル製補強層３５、３７の二つの例を示す。テキスタイル製補強層３５、３７の孔部３６、３８の寸法は、好ましくは、０．２５ｍｍ２〜９ｍｍ２の範囲内にある。この寸法範囲では、孔部の寸法がテキスタイル製補強層２０の機械的特性を阻害することなく、内側ＰＵＲフィルム１０と外側ＰＵＲフィルム３０との間で良好な接着が得られる。一実施形態においては、孔部の直径は、０．１〜０．２ｍｍの範囲内にある（図４参照）。
【００６０】
この点に関しては、孔部は、円形から菱形まで、さまざまな外形にすることができる。外形形状を補強するとともにより良好な接着を保証するために、テキスタイル製補強層２０のメッシュや糸や繊維を、水平方向又は垂直方向の糸によって補強するのが好ましい。
【００６１】
ある実施形態においては、立体的構造を実現する必要がないため、平坦なテキスタイル製補強層を使用する。すなわち、表面をできるだけ滑らかにし、フィルムをテキスタイル製補強層内に溶融させることは期待されていない。原則として、滑らかな表面も、構造化された表面も、共に実現可能である。
【００６２】
得られる靴アッパー用材料１は、非常に軽量であるが、この材料は、耐摩耗性、柔軟性、層間剥離、紫外線に対する安定性、加水分解耐性、機械的安定性（例えば、引張り強さ、引裂き強さ、縫い目抵抗力（seam resistance）等）や、その他の基準に関する品質試験に合格するものである。
【００６３】
図４は、靴アッパー用の材料１の一実施形態の一例の分解組立図を示す。材料１は、内側ポリウレタンフィルム１０と、テキスタイル製補強層２０と、外側ポリウレタンフィルム３０とを備える。両フィルム１０、３０は、厚さが０．１０〜０．１６ｍｍの範囲内のフィルム層からなる。テキスタイル製補強層２０は、ポリエーテル糸を含み、直径が０．１〜０．２ｍｍの範囲内にある開口を有する。テキスタイル製補強層は、平坦な構造を有する（二次元のメッシュである）。
【００６４】
図４の材料１の重量は、約２７〜２８ｇ（Ａ４版）であり、これは約４５０〜４７０ｇ／ｍ２の重量に相当する。テキスタイル製補強層２０の重量は、約８〜１２ｇ（Ａ４版）であり、これは約１３０〜２００ｇ／ｍ２の重量に相当する。したがって、内側ポリウレタンフィルム１０及び外側ポリウレタンフィルム３０の重量は、それぞれ、約１３５〜１６０ｇ／ｍ２の範囲内である。
【００６５】
図５は、上述した材料１の製造プロセスを、材料の製造前後の概略断面図にて示す。製造前の材料を図５の上部に、製造後の材料を下部に図示する。テキスタイル製補強層２０は、複数の円と、それらの間に配置された孔部４１とで示す。この円は、例えば、テキスタイル製補強層２０の繊維の断面を表すものであり得る。図５の中央の矢印で示す熱及び圧力を加えることにより、内側ＰＵＲフィルム１０と外側ＰＵＲフィルム３０とは、液状材料が孔部４１を満たすことで、互いに溶融接着することができる。なお、図５の相対応する各図は、単に概略を示すだけに過ぎず、寸法・形状を示すものではない。
【００６６】
図２に示すような複数層を備えるＰＵＲフィルム１０、３０は、基材上にて製造される。各層を、液体の状態で基材上に順次塗布する。その後、全四層をオーブンにて硬化することで、上記のＰＵＲフィルムを得る。
【００６７】
一実施形態においては、フィルム層をテキスタイル製補強層２０に直接付着させてもよい。
【００６８】
図６は、上記材料１を使用したサッカーシューズ２を示す。サッカーシューズの、側面側の足中央部には、横方向の動作を安定化させるための、アラミド糸（例えばケブラー（登録商標））で補強した領域（リボン状部）５０が設けられている。当該領域５０は、特に、足を内側に曲げるような動作の際に、足を支持する。例えば、当該領域５０は、足の内側の方に脚が傾いている状態で足が地面に着地した際に、足を支持する。これにより、足首を「くじく」危険性が防止される。
【００６９】
上記材料１は厚さが薄い。これは、スポーツシューズの軽量化の観点から望ましい。しかし、薄いため、材料１は、減衰性（damping）が小さい。ある種の要求に対しては、材料１の減衰性を改善するのが望ましい場合がある。したがって、材料１の内側、又はポリウレタン（ＰＵ）フィルム１０、３０の間に、減衰層を導入することも考えられる。これは、例えば、層間の広範囲にわたって、又は特定の箇所だけにスプレーされるポリウレタン（ＰＵ）発泡体であってもよい。これを可能にするために、ＰＵフィルムを、特定の箇所においてのみ溶融ないし溶着するようにしてもよい。そして、未接続の空洞に、圧縮空気、ＰＵ発泡体や、他の減衰性材料を充填してもよい。
【００７０】
三次元構造のテキスタイル製補強層（例えば立体メッシュやスペーサーメッシュ（spacermesh））によって減衰性を確保してもよい。このようなテキスタイル製補強層にあっても、厚さの異なる領域を備えてもよい。減衰性が望まれ且つＰＵフィルムを互いに接続させない第１の領域では、テキスタイル製補強層を、それだけ厚く設計してもよい。減衰性が必要でなく且つＰＵフィルムを互いに接続させるべき第２の領域では、上記の通り、テキスタイル製補強層をそれだけ薄く設計してもよい。
【００７１】
以下、図７を参照して、四層のポリウレタン副層を備え、上記靴アッパー用材料に使用されるポリウレタン層の製造方法を記載する。撹拌した調合物を溶融して、容器に吐出する。当該容器を、連続動作装置により絶えず混練し続けてもよい。所定の厚さを有する小さな隙間を設けることで、上記調合物を当該容器の底部から均一に分散させることができる。その下で、剥離紙を連続的に移動させ、上記混合物を剥離紙上に引きずり乗せる。当該剥離紙には、デザイン又は機能に合せて、所望のパターンや深さのエンボス加工がなされていてもよい。塗布される上記第１層の厚さを、一方の側から他方へ走査するレーザ装置を用いて監視することもできる。これにより、層の厚さが、バラツキなく均一に塗布されることが保証される。例えば、この第１層の厚さは０．０２ｍｍであってもよい。
【００７２】
この工程の後、当該剥離紙を、所定量の乾燥と蒸発が行われるまで、加熱されたオーブンの中を一定速度で移動させてもよい。
【００７３】
その後、上述したプロセスを繰り返して、第１層の上に、軟質層のＰＵからなる第２層を塗布してもよい。例えば、この層の厚さは０．０２ｍｍであってもよい。
【００７４】
上記第２層の上に、例えば厚さが０．０７ｍｍの第３層を塗布してもよい。この第３のＰＵ塗布においては、第２の異なる調合物を含んでもよい。上述したＰＵ層を塗布するプロセスを、第３層についても繰り返してもよい。第３層は、より厚い層であってもよく、層の厚さは、各層に必要とされる精度にしたがって設定される。したがって、この層については、オーブンでの時間を長くする必要があったり、より高い温度を使用する必要がある場合がある。層を変える際に、必要な特徴・構成に応じて、軟質及び硬質のＰＵ層のどちらについても、色又は配合を変えることもできる。
【００７５】
最後の塗布工程として、ＰＵ層とテキスタイル製補強層との接着と、反対側のＰＵ層との接着とを補助することを主たる機能とする第４の層を塗布してもよい。ＰＵ層及び剥離紙を、さまざまなローラの組み合わせを通って移動させることにより、両者をしっかりと固定しておくことができる。最後のオーブン工程の後、保管のために巻き上げる前に、保護のために、非常に薄くて軽量の不織布材料製のシートをＰＵ表面上に載置してもよい。
【００７６】
最終的に巻き上げられたＰＵフィルムを保管設備に移してもよい。保管設備においては、フィルムは、靴の製造に使用できるようになる前に、例えば２４時間、硬化・安定化のためにそのまま置かれる。
【００７７】
その後、上記のように製造されたポリウレタン層は、本発明に係る靴アッパー用材料の製造に以下のように使用することができる。まず、ポリウレタンフィルム又はポリウレタン層と、孔部を備えたテキスタイル製補強層として使用するメッシュ材料とを打抜き裁断する。メッシュ材料を、第１ポリウレタン層と第２ポリウレタン層との間に配置する。当該材料を、シリコン製パッド上で組み立てて、熱プレス機で押圧してもよい。当該材料を裏返して、約９０°回転させてもよい。こうすると、もともと「横長」の配置だった場合には、「縦長」の配置となり、「縦長」だった場合には「横長」となる。その後、当該材料に２回目の加熱押圧を施してもよい。上記プロセスにより、両方のポリウレタン層が、メッシュ材料の孔部を通じて互いに溶融接着する。本明細書で既に述べたように、例えば、第１ポリウレタン層を内側ポリウレタン層とし、第２ポリウレタン層を外側ポリウレタン層とすることができる。あるいはその逆であってもよい。
【００７８】
押圧の際、プレス機の温度は、その両面において、約１４０°程度であってよい。材料の組立品を、約３０秒間、押圧することとしてもよい。圧力は、約１００ｋｇ／ｃｍ２であってもよい。
【００７９】
液状ＰＵ法に基づく、本発明に係る材料の別の製造方法を、図８を参照しつつ、以下、説明する。
【００８０】
ステップ８１〜８４では、調節可能なオーブン時間を除き、図７を参照して上述したのと同じ製造技術を使用する。オーブン時間は、メッシュを取り付ける前に各層が完全に乾燥してしまわないように調節する。したがって、液状のポリウレタンを、剥離紙上に直接注ぐ。この液状ポリウレタンを、四層の副層として塗布する。第１及び第２の副層の厚さは、約０．０１７５ｍｍであってもよく、一方で、第３及び第４の副層の厚さは、約０．０７５ｍｍであってもよい。
【００８１】
このプロセスの中で、ステップ８４とステップ８５との間で、半乾き状態のＰＵ層の上に、テキスタイル製補強層（例えばメッシュ）を直接組み込む。この段階で、軽く押圧する工程を設けてもよい。当該メッシュが、本明細書で説明した、孔部を備えたテキスタイル製補強層である。
【００８２】
ステップ８５〜８８では、同様の層間オーブン加熱（inter-layer oven heating）法を用いて、各副層を逆の順序で塗布する。この段階では、本材料は、ほぼ完全に乾燥した状態にある。しかし、両側の副層のうち、メッシュに隣接する副層は、まだ半液状であってもよく、これにより、両副層は、加熱押圧なしでも、メッシュの孔部を通じて接着することができる。例えばステップ８９のように加熱押圧をすることで、接着を更に強めることもできる。
【００８３】
ステップ８９では、仕上げに高圧でホットローラをかけることにより、確実に、各層間及び層対メッシュを完全に接着させる。内側の副層は、メッシュの孔部を通じて互いに溶融接着する。もし剥離紙が取り外されているか、剥離紙が片面だけに設けられている場合には、この段階で、両側のローラを介してエンボス加工を追加してもよい。ここでは、分子結合の可能性があるため、「プライマー（副）層」とも呼称される内側の（副）層を取り除いたり、置き換えたりすることも可能である。
【００８４】
図７及び図８を参照して説明した両方法では、靴が必要とする特徴・構成や仕様に応じて、（副）層の配合、色の組み合わせや、厚さを変更することが可能である。その場合、オーブン時間やオーブン温度を若干変更することが必要となる。副層の数も、同じ製造技術を使って変更可能である。例えば、単一の副層、二層の副層、三層の副層や、五層以上の副層を使用することもできる。それとともに、メッシュの種類を変更することも可能である。
【００８５】
以下、本発明をより深く理解することを容易にするために、好ましい実施例について記載する。
【００８６】
［実施例１］
靴のアッパー用、特にサッカーシューズ用のアッパー用の材料（１）であって、
（ａ）内側ポリウレタン層（１０）と、
（ｂ）外側ポリウレタン層（３０）と、
（ｄ）前記内側ポリウレタン層（１０）と前記外側ポリウレタン層（３０）との間に配置されたテキスタイル製補強層（２０、３５、３７）と
を備え、
（ｃ）前記内側ポリウレタン層（１０）及び前記外側ポリウレタン層（３０）が、熱硬化性ポリウレタンを含み、
（ｅ）前記テキスタイル製補強層（２０、３５、３７）が、孔部（３６、３８、４１）を備え、前記内側ポリウレタン層（１０）と前記外側ポリウレタン層（３０）とが、前記テキスタイル製補強層（２０、３５、３７）の孔部（３６、３８、４１）を通じて互いに接続される、靴のアッパー用の材料（１）。
【００８７】
［実施例２］
前記内側ポリウレタン層（１０）及び前記外側ポリウレタン層（３０）が、ポリエステル及びポリエーテルの混合物を含む、実施例１に記載の靴のアッパー用の材料（１）。
【００８８】
［実施例３］
前記内側ポリウレタン層（１０）及び前記外側ポリウレタン層（３０）が、脂肪族イソシアネートを含む、実施例１又は２に記載の靴のアッパー用の材料（１）。
【００８９】
［実施例４］
前記テキスタイル製補強層（２０、３５、３７）が、非熱可塑性材料を含む、実施例１〜３のいずれかに記載の靴のアッパー用の材料（１）。
【００９０】
［実施例５］
前記孔部（３６、３８、４１）のそれぞれの面積が、０．２５ｍｍ２〜９ｍｍ２の範囲内である、実施例１〜４のいずれかに記載の靴のアッパー用の材料（１）。
【００９１】
［実施例６］
前記内側ポリウレタン層（１０）及び／又は前記外側ポリウレタン層（３０）が、ポリウレタンフィルムを備える、実施例１〜５のいずれかに記載の靴のアッパー用の材料（１）。
【００９２】
［実施例７］
前記内側ポリウレタン層（１０）が、ポリウレタン副層（１１〜１４）を少なくとも二層備える、実施例１〜６のいずれかに記載の靴のアッパー用の材料（１）。
【００９３】
［実施例８］
前記外側ポリウレタン層（３０）が、ポリウレタン副層（３１〜３４）を少なくとも二層備える、実施例１〜７のいずれかに記載の靴のアッパー用の材料（１）。
【００９４】
［実施例９］
前記ポリウレタン副層（１１〜１４、３１〜３４）のうちの少なくとも二層が異なる特性を有する、実施例７又は８に記載の靴のアッパー用の材料（１）。
【００９５】
［実施例１０］
前記内側ポリウレタン層（１０）及び前記外側ポリウレタン層（３０）が、それぞれ、融点が異なる第１ポリウレタン副層（１４；３１）及び第２ポリウレタン副層（１３；３２）を備える、実施例１〜９のいずれかに記載の靴のアッパー用の材料（１）。
【００９６】
［実施例１１］
前記第１ポリウレタン副層（１４；３１）の方が、前記第２ポリウレタン副層（１３；３２）よりも、融点が低く、前記テキスタイル製補強層（２０、３５、３７）の近くに配置される、実施例１〜１０のいずれかに記載の靴のアッパー用の材料（１）。
【００９７】
［実施例１２］
前記第１ポリウレタン副層（１４、３１）の融点が、１００℃〜１５０℃の間にある、実施例１０又は１１に記載の靴のアッパー用の材料（１）。
【００９８】
［実施例１３］
前記第１ポリウレタン副層（１４、３１）が、前記テキスタイル製補強層（２０、３５、３７）上に直接配置される、実施例１０〜１２のいずれかに記載の靴のアッパー用の材料（１）。
【００９９】
［実施例１４］
前記第１ポリウレタン副層（１４、３１）の厚さが、約０．０２ｍｍである、実施例１０〜１３のいずれかに記載の靴のアッパー用の材料（１）。
【０１００】
［実施例１５］
前記第２ポリウレタン副層（１３、３２）の融点が、１５０℃〜２００℃の間にある、実施例１０〜１４のいずれかに記載の靴のアッパー用の材料（１）。
【０１０１】
［実施例１６］
前記内側ポリウレタン層（１０）及び／又は前記外側ポリウレタン層（３０）の厚さが、約０．０８ｍｍである、実施例１〜１５のいずれかに記載の靴のアッパー用の材料（１）。
【０１０２】
［実施例１７］
前記内側ポリウレタン層（１０）及び／又は前記外側ポリウレタン層（３０）が、それぞれ、四層のポリウレタン副層（１１〜１４；３１〜３４）を備える、実施例１〜１６のいずれかに記載の靴のアッパー用の材料（１）。
【０１０３】
［実施例１８］
前記外側ポリウレタン層（３０）が、透明である、実施例１〜１７のいずれかに記載の靴のアッパー用の材料（１）。
【０１０４】
［実施例１９］
実施例１〜１８のいずれかに記載の材料（１）を備える、靴のアッパー。
【０１０５】
［実施例２０］
実施例１〜１８のいずれかに記載の材料（１）を少なくとも二つ備える、靴のアッパー。
【０１０６】
［実施例２１］
前記少なくとも二つの材料（１）が、靴のアッパーにおける異なる領域に配置されている、実施例２０に記載の靴のアッパー。
【０１０７】
［実施例２２］
前記少なくとも二つの材料（１）が、前記テキスタイル製補強層（２０、３５、３７）、前記内側ポリウレタン層（１０）及び／又は前記外側ポリウレタン層（３０）に関して、異なる設計を有する、実施例２０又は２１に記載の靴のアッパー。
【０１０８】
［実施例２３］
実施例１９〜２２のいずれかに記載のアッパーを備える靴（２）。
【０１０９】
［実施例２４］
靴のアッパー用の材料（１）の製造方法であって、
（ａ）内側ポリウレタン層（１０）と外側ポリウレタン層（３０）との間に、テキスタイル製補強層（２０、３５、３７）を配置する工程と、
（ｂ）前記テキスタイル製補強層（２０、３５、３７）と、前記内側ポリウレタン層（１０）と、前記外側ポリウレタン層（３０）とを加熱下で押圧する工程と
を備える製造方法。
【０１１０】
［実施例２５］
前記テキスタイル製補強層（２０、３５、３７）が、孔部（３６、３８、４１）を備え、前記内側ポリウレタン層（１０）と前記外側ポリウレタン層（３０）とが前記孔部（３６、３８、４１）を通じて互いに溶融接着（melt together）する、実施例２４に記載の製造方法。
【０１１１】
［実施例２６］
（ｃ）一以上の副層（１１〜１４；３１〜３４）を基材上に設けることにより、前記内側ポリウレタン層（１０）及び／又は前記外側ポリウレタン層（３０）を作製する工程
を更に備える、実施例２４又は２５に記載の製造方法。
【０１１２】
［実施例２７］
靴のアッパー用の材料（１）の製造方法であって、
（ａ）液状の第１ポリウレタン層（１０）を剥離層上に注ぐ工程と、
（ｂ）孔部（３６、３８、４１）を有するテキスタイル製補強層（２０、３５、３７）を前記第１ポリウレタン層（１０）上に設ける工程と、
（ｃ）前記液状の第２ポリウレタン層（３０）を前記テキスタイル製補強層（２０、３５、３７）上に注ぎ前記第１ポリウレタン層（１０）と液状の第２ポリウレタン層（３０）とが前記テキスタイル製補強層（２０、３５、３７）の前記孔部（３６、３８、４１）を通じて接着する工程と
を備える製造方法。
【０１１３】
［実施例２８］
前記第１ポリウレタン層（１０）及び／又は前記第２ポリウレタン層（３０）が、順次注ぎ重ねられる複数のポリウレタン副層を備える、実施例２７に記載の製造方法。
【０１１４】
［実施例２９］
前記工程（ａ）及び／又は前記工程（ｃ）の後に、熱を加える、実施例２７又は２８に記載の製造方法。
【０１１５】
［実施例３０］
（ｄ）前記工程（ｃ）の後に、前記第１ポリウレタン層（１０）と、前記テキスタイル製補強層（２０、３５、３７）と、前記第２ポリウレタン層（３０）とを押圧する工程
を更に備える、実施例２７〜２９のいずれかに記載の製造方法。
【０１１６】
［実施例３１］
前記方法が、連続的プロセスであり、前記剥離層及び前記テキスタイル製補強層（２０、３５、３７）が、それぞれのロールから供給される、実施例２７〜３０のいずれかに記載の製造方法。
【図１】
2013172963.tif 000003
【図２】
2013172963.tif 000004
【図３】
2013172963.tif 000005
【図４】
2013172963.tif 000006
【図５】
2013172963.tif 000007
【図６】
2013172963.tif 000008
【図７】
2013172963.tif 000009
【図８】
2013172963.tif 000010
【外国語明細書】
2013172963000001.pdf